(57)【要約】【課題】導電性ペースト塗布面に対し垂直方向の導電性に優れ、かつ応力緩和性に優れる導電性ペーストを提供する。【解決手段】導電性フィラ２、樹脂フィラ３及びバインダー樹脂を主成分とする導電性ペースト１であって、前記導電性フィラ２の長軸方向の平均長さを短軸方向の平均長さで除した前記導電性フィラ２のアスペクト比が５以上で、かつ前記樹脂フィラ３の長軸方向の平均長さを短軸方向の平均長さで除した前記樹脂フィラ３のアスペクト比が３以下であり、また、前記導電フィラ２の長軸方向の平均長さを前記樹脂フィラ３の長軸方向の平均長さで除した値が０．０５以上１以下であり、さらに導電性ペースト１中に含有する前記導電性フィラ２の総体積を前記樹脂フィラ３の総体積で除した値が２以上５以下であり、さらに前記樹脂フィラ３の弾性率が１０ＭＰａ〜２４００ＭＰａであることを特徴とする。【選択図】  図２
2004193250.tif 000002
【特許請求の範囲】
【請求項１】
導電性フィラ、樹脂フィラ及びバインダー樹脂を主成分とする導電性ペーストであって、前記導電性フィラの長軸方向の平均長さ（Ａ）を前記導電性フィラの短軸方向の平均長さで除した前記導電性フィラのアスペクト比（Ｂ）及び前記樹脂フィラの長軸方向の平均長さ（Ｃ）を前記樹脂フィラの短軸方向の平均長さで除した前記樹脂フィラのアスペクト比（Ｄ）の間に、０．０５≦（Ａ）／（Ｃ）≦１、かつ（Ｂ）≧５、かつ（Ｄ）≦３の関係が成り立ち、さらに導電性ペースト中に含有する前記導電性フィラの総体積（Ｅ）と前記樹脂フィラの総体積（Ｆ）の間に、２≦（Ｅ）／（Ｆ）≦５の関係が成り立ち、さらに前記樹脂フィラの弾性率（Ｇ）が１０ＭＰａ≦（Ｇ）≦２４００ＭＰａであることを特徴とする導電性ペースト。
【請求項２】
前記導電性フィラの平均粒径が０．５μｍ以上、かつ前記樹脂フィラの平均粒径が１００μｍ以下であることを特徴とする請求項１記載の導電性ペースト。
【請求項３】
前記樹脂フィラの表面が、Ａｇ、Ｃｕ、Ａｕ、Ｐｔ、Ｎｉ、Ａｌ、Ｓｎ、Ｚｎ、ＡｇめっきＣｕ、Ａｇ−Ｃｕ合金、ＰｄめっきＡｇ、Ｐｄ−ＡｇめっきＡｇ、Ａｕ、Ａｕ−Ａｇ合金、Ａｕ−Ｃｕ合金、Ｐｔ−Ａｇ合金及びＡｇめっきＮｉ等の導電性金属やその合金等で被覆されていること特徴とする、請求項１または２に記載の導電性ペースト。
【請求項４】
請求項１、２または３のいずれかに記載の導電性ペーストを用いて、半導体素子の電極パッドと支持基板の電極パッドを電気的に接合することを特徴とする半導体装置。
【請求項５】
請求項１、２または３のいずれかに記載の導電性ペーストを用いて、電子部品または半導体装置の電極パッドと支持基板の電極パッドを電気的に接合することを特徴とする半導体装置。
【発明の詳細な説明】
【０００１】
【発明の属する技術分野】
本発明は半導体素子または半導体装置と支持基板を電気的に接続する、導電性ペースト及びこれを用いた半導体装置に関する。
【０００２】
【従来の技術】
半導体素子や電子部品を支持部材へ接合する際には、接続部材としてはんだが一般的に用いられてきたが、近年、脱ハロゲン化、脱鉛化など環境への配慮を求める声が世界的に盛んになりつつあり、該接続部材に鉛フリーはんだ、異方導電性接着剤及び導電性ペースト等を用いた接続方式が各社より提案されている。なかでも導電性ペーストを用いた実装方法は、接続温度の低温化ならびに接続圧力の低減化が可能であり、基板や電子部品の低コスト化の面からも注目を浴びている。
【０００３】
こうしたはんだ代替材料として導電性ペーストを用いる際に、一般的には、導電のために配合している金属フィラの形状をフレーク状に扁平化処理したものが用いられる。これは、フレーク状とすることでフィラ同士が接触した際の接触面積を増加させ、導電性ペースト硬化後の導電性能を向上するためである。
【０００４】
しかし、フレーク状の導電性フィラを用いると、導電性ペーストを半導体素子や基板の電極にスクリーン印刷法を用いて塗布すると、フレーク状の導電性フィラが、塗布面に対し水平方向に配向する。このようにフレーク状の導電性フィラが一方向に配向して積層構造となると、積層面に対し水平方向の導電性は向上するが、逆に垂直方向の導電性が低下するため、半導体素子や電子部品を実装した際に、接続方向の抵抗が大きくなるという問題があった。
【０００５】
上記のような問題を解決するため、金属粒子に強磁性を付与させたフィラを用い、垂直方向に磁場をかけることで金属粒子を垂直方向に整列させる方法（例えば、特許文献１参照）や、金属のマイグレーションを利用したデンドライトを、特殊な方法で垂直方向に成長させる方法（例えば、特許文献２参照）などが提案されているが、前者の場合、鉄やコバルトといった強磁性粒子に高導電性のめっきを施す必要があり、さらに硬化の際に強磁場を印加しつづけなければならず、後者の場合には電極表面にデンドライトを成長させるために半導体素子や基板全体を電解液に浸したり、電極間に電圧を印加させ続けてデンドライトの成長を促す必要があり、前者後者ともに特別な工程や特殊な装置が必要となり、実装プロセスが煩雑となる問題があった。
【０００６】
【特許文献１】
特開平６−１２２８５７号公報
【特許文献２】
特開平５−２５９１１６号公報
【０００７】
【発明が解決しようとする課題】
本発明は、これらの問題を解決させるためになされたものである。請求項１記載の発明は、導電性ペースト塗布面に対し垂直方向の導電性を向上することができ、かつ接続部の応力緩和性を向上させることのできる導電性ペーストを提供するものである。請求項２記載の発明は、請求項１記載の発明に加えて、導電性ペースト作成時や塗布時の作業性を向上した導電性ペーストを提供するものである。請求項３記載の発明は、請求項１記載の発明に加えて、更に垂直方向の導電性に優れ、かつ水平方向の導電性にも優れた導電性ペーストを提供するものである。請求項４記載の発明は、半導体素子を支持部材に接合する際に、優れた接続抵抗と応力緩和性を示す半導体装置を提供するものである。請求項５記載の発明は、電子部品を支持部材に接合する際に、優れた接続抵抗と応力緩和性を示す半導体装置を提供するものである。
【０００８】
【課題を解決するための手段】
本発明は次のものに関する。
（１）  導電性フィラ、樹脂フィラ及びバインダー樹脂を主成分とする導電性ペーストであって、前記導電性フィラの長軸方向の平均長さ（Ａ）を前記導電性フィラの短軸方向の平均長さで除した前記導電性フィラのアスペクト比（Ｂ）及び前記樹脂フィラの長軸方向の平均長さ（Ｃ）を前記樹脂フィラの短軸方向の平均長さで除した前記樹脂フィラのアスペクト比（Ｄ）の間に、０．０５≦（Ａ）／（Ｃ）≦１、かつ（Ｂ）≧５、かつ（Ｄ）≦３の関係が成り立ち、さらに導電性ペースト中に含有する前記導電性フィラの総体積（Ｅ）と前記樹脂フィラの総体積（Ｆ）の間に、２≦（Ｅ）／（Ｆ）≦５の関係が成り立ち、さらに前記樹脂フィラの弾性率（Ｇ）が１０ＭＰａ≦（Ｇ）≦２４００ＭＰａであることを特徴とする導電性ペースト。
（２）  前記導電性フィラの平均粒径が０．５μｍ以上、かつ前記樹脂フィラの平均粒径が１００μｍ以下であることを特徴とする上記（１）記載の導電性ペースト。
（３）  前記樹脂フィラの表面が、Ａｇ、Ｃｕ、Ａｕ、Ｐｔ、Ｎｉ、Ａｌ、Ｓｎ、Ｚｎ、ＡｇめっきＣｕ、Ａｇ−Ｃｕ合金、ＰｄめっきＡｇ、Ｐｄ−ＡｇめっきＡｇ、Ａｕ、Ａｕ−Ａｇ合金、Ａｕ−Ｃｕ合金、Ｐｔ−Ａｇ合金及びＡｇめっきＮｉ等の導電性金属やその合金等で被覆されていること特徴とする、上記（１）または（２）に記載の導電性ペースト。
（４）  上記（１）、（２）または（３）のいずれかに記載の導電性ペーストを用いて、半導体素子の電極パッドと支持基板の電極パッドを電気的に接合することを特徴とする半導体装置。
（５）  上記（１）、（２）または（３）のいずれかに記載の導電性ペーストを用いて、電子部品または半導体装置の電極パッドと支持基板の電極パッドを電気的に接合することを特徴とする半導体装置。
【０００９】
【発明の実施の形態】
本発明者は上記導電性ペーストを提供するため鋭意研究を重ねた結果、図１に示すように従来塗布面と水平方向へ配向していたフレーク状の導電性フィラ２が、図２に示すように導電性ペースト１に塊状の樹脂フィラ３を配合することで、塊状の樹脂フィラ３によってその配向を乱され、塗布面と水平方向へ配向していない導電性フィラ２の割合が増加することに着目し、特別な工程や特殊な装置を使用せず、また導電性フィラ２の充填量を増加させることなく塗布面に対し垂直方向の導電性に優れ、さらに、塊状の樹脂フィラ３に低弾性率の樹脂フィラを使用することにより、接続部の低弾性化を果たせる導電性ペーストが得られることを見出した。
【００１０】
本発明に用いる導電性フィラとしては、Ａｇ、Ｃｕ、Ａｕ、Ｐｔ、Ｎｉ、Ａｌ、Ｓｎ、Ｚｎ、ＡｇめっきＣｕ、Ａｇ−Ｃｕ合金、ＰｄめっきＡｇ、Ｐｄ−ＡｇめっきＡｇ、Ａｕ、Ａｕ−Ａｇ合金、Ａｕ−Ｃｕ合金、Ｐｔ−Ａｇ合金及びＡｇめっきＮｉ等が使用でき、そのなかでもＡｇ、ＡｇめっきＣｕが好ましい。また２種以上の導電性フィラを用いてもよく、単独で使用してもよい。
【００１１】
本発明に用いる樹脂フィラとしては、シリコーンゴム、アクリルゴム、ポリエチレン、ポリスチレン、ポリプロピレン、アクリロニトリル−スチレン共重合体、アクリロニトリル−ブタジエン−スチレン共重合体、ポリカーボネート、ポリメチルメタアクリレート等の各種アクリレート、ポリイミド、ポリアミド、ポリエステル、ポリ塩化ビニル、ポリ塩化ビニリデン、ポリジビニルベンゼン、ポリフェニレンオキサイド、ポリフェニレンサルファイド、ポリメチルペンテン、シリコーン樹脂、アクリル樹脂、フッ素樹脂、尿素樹脂、メラミン樹脂、フェノール樹脂、エポキシ樹脂、ベンゾグアナミン樹脂ポリアセタール樹脂、キシレン樹脂、フラン樹脂、ポリイソシアネート樹脂、フェノキシ樹脂、導電性高分子等が使用でき、そのなかでもシリコーンゴム、アクリルゴム、ポリエチレン、ポリスチレン、アクリロニトリル−ブタジエン−スチレン共重合体などが好ましい。また２種以上の樹脂フィラを用いてもよく、単独で使用してもよい。
【００１２】
さらに、前記樹脂フィラの表面が、Ａｇ、Ｃｕ、Ａｕ、Ｐｔ、Ｎｉ、Ａｌ、Ｓｎ、Ｚｎ、ＡｇめっきＣｕ、Ａｇ−Ｃｕ合金、ＰｄめっきＡｇ、Ｐｄ−ＡｇめっきＡｇ、Ａｕ、Ａｕ−Ａｇ合金、Ａｕ−Ｃｕ合金、Ｐｔ−Ａｇ合金及びＡｇめっきＮｉ等の導電性金属やその合金等で被覆されていればより好ましい。また、被覆する金属としてはＡｇ、ＡｇめっきＣｕがより好ましい。なお、表面を被覆された樹脂フィラの長軸方向の平均長さ（Ｃ）は、導電性フィラの長軸方向の平均長さ（Ａ）と０．０５≦（Ａ）／（Ｃ）≦１の関係を満たし、表面を被覆された樹脂フィラのアスペクト比（Ｄ）は（Ｄ）≦３である。
【００１３】
なお、本発明において、（Ａ）／（Ｃ）＞１であると、配向を乱された導電性フィラが塗布面に対しとる角度が小さい傾向にあり、垂直方向の導電性を効率よく向上できず、（Ａ）／（Ｃ）＜０．０５であると、導電性フィラに比べて樹脂フィラの同士の隙間が大きくなり、その隙間に導電性フィラが大量に入り込んでしまうため、効率よく配向を乱すことができず、やはり垂直方向の導電性を効率よく向上できない傾向にあるため、避けるべきである。また、（Ｂ）＜５となると、導電性フィラの形状が球状に近づくため、導電性フィラ同士の接触面積が低下し、大塊状の樹脂フィラによって配向を乱されたとしても、垂直方向の導電性を効率よく向上できず、また、（Ｄ）＞３となると、樹脂フィラの形状がフレーク状に近づくため、塗布時に樹脂フィラそのものが配向してしまうため、導電性フィラの配向を乱す効果が小さくなってしまい、垂直方向の導電性を効率よく向上できない傾向にあるため、避けるべきである。また、（Ｅ）／（Ｆ）＜２であると、樹脂フィラの占める空間が大きくなりすぎて、導電性フィラ同士の接触が妨げられるため、導電性を効率よく向上できず、（Ｅ）／（Ｆ）＞５であると、樹脂フィラの占める空間が小さくなりすぎて、導電性フィラの配向にわずかな影響しか与えられなくなるため、垂直方向の導電性を効率よく向上できない傾向にあるため、避けるべきである。また、（Ｇ）＜１０ＭＰａであると、導電性ペースト作成の際に、混練操作中の圧力でフィラが大きく変形したり潰れたりすることがあり、（Ｇ）＞２４００ＭＰａであると、導電性ペーストを硬化した際に弾性率を低下させる作用が弱く、接続部の低弾性化にはあまり効果的でないため、避けるべきである。
【００１４】
さらに前記導電性フィラの平均粒径が０．５μｍより小さいと、導電性ペーストの粘度が上昇し、導電性ペースト作製時及び塗布時の作業性が低下し、前記樹脂フィラの平均粒径が１００μｍより大きいと、導電性ペースト作成時及び塗布時の作業性が低下し、その塗布表面も平滑にならないため、好ましくはこれも避けるべきである。
【００１５】
本発明における導電性ペーストは、上記導電性フィラと樹脂フィラを適当なバインダー樹脂中に、らいかい機等を使用してフィラ成分をバインダー中に均一に分散させることにより製造できる。該バインダー樹脂としては、エポキシ樹脂、フェノール樹脂、アクリル樹脂、ウレタン樹脂、ポリエステル樹脂、アルキド樹脂、レゾール樹脂、ポリイミド樹脂、ポリアミド樹脂、シリコン樹脂、セルロース樹脂、ロジン樹脂、メラミン樹脂及び尿素樹脂等が使用できる。
【００１６】
本発明における導電性ペーストには、上記必須成分以外に各種溶剤、顔料、染料、分散剤、酸化防止剤、静電気防止剤、消泡剤等を必要に応じて使用し、印刷性、作業性等を適宜調整することができる。
【００１７】
以上、説明した本発明の導電性ペーストは、半導体素子や電子部品等の支持基板への電気的な接合材料等として使用することができる。
【００１８】
本発明の導電性ペーストを用いた半導体装置は、スクリーン印刷、転写、ディスペンス等で、半導体素子もしくは半導体装置及び電子部品の電極、または支持基板の電極の少なくともどちらか一方の電極に塗布したのち、半導体素子もしくは半導体装置及び電子部品と支持基板を導電性ペーストで接合し、加熱硬化して製造することができる。本発明を用いた半導体装置としては、フリップチップ型やチップ積層（スタック）型のＢＧＡ、ＣＳＰ等の半導体パッケージ、ＩＣ接続ガラス基板、コンデンサや抵抗体といった各種表面実装用電子部品を搭載した実装基板、ＱＦＰ、ＢＧＡ及びＣＳＰ等半導体パッケージを搭載した実装基板等が挙げられる。
【００１９】
【実施例】
以下に、本発明の具体的実施例について説明するが、本発明はこれらにより制限されるものではない。
実施例１〜４
バインダー樹脂として、主剤をビスフェノールＦ型、ＡＤ型混合エポキシ樹脂、硬化剤をノボラック型フェノール樹脂及びｐ−ｔ−トリブチルフェニルグリシジルエーテルとした一液性熱硬化型エポキシ樹脂（以下樹脂成分という）を用い、導電性フィラ及び樹脂フィラとして、表１に示すような割合で配合したものをそれぞれ用い、導電性ペースト全体の体積に対する導電性フィラの総体積（フィラの体積分率）が３２ｖｏｌ％になるように樹脂成分とフィラ成分を混合し、（株）石川工場製のらいかい機で真空混練して導電性ペーストを得た。この得られた導電性ペーストの導電性と弾性率を以下の方法で評価したところ、どの導電性ペーストも垂直方向の体積抵抗率ρｚ≦２．５×１０−４Ω・ｃｍの良好な導電性と、引っ張り弾性率Ｅ≦５ＧＰａの低弾性な接続部を得ることができた。評価結果を表１に示す。
【００２０】
【表１】
2004193250.tif 000003
【００２１】
評価方法
導電性：接続抵抗を測定できるようにＣｕ配線とＡｕ電極を備えたガラスエポキシ基板のＡｕ電極上に上記導電性ペーストをスクリーン印刷し、同じく接続抵抗を測定できるようにＡｌ配線とＡｕ電極を備えた半導体素子を、互いの電極同士が対向しあうように実装して得られた測定試料を、１５０℃オーブン中で６０分加熱し導電性ペーストを硬化させ、接続部の導電性を４端子法で測定し、接続距離及び接続面積より垂直方向の体積抵抗率ρｚを算出した。
弾性率：導電性ペーストを１５０℃オーブン中で６０分硬化して、短冊状の導電性ペースト硬化物としたものを、エーアンドディ社製テンシロンＲＴＣ−１２１０Ａを用いて、試験速度０．５ｍｍ／秒、試験温度２５℃にて引っ張り試験を行い、得られた応力―ひずみ曲線から算出した。
【００２２】
比較例１〜８
実施例と同様のバインダー樹脂を用い、導電性フィラ及び樹脂フィラとして、表２に示すような割合で配合したものをそれぞれ用い、導電性ペースト全体の体積に対する導電性フィラの総体積（フィラの体積分率）が３２ｖｏｌ％になるように樹脂成分とフィラ成分を混合し、実施例と同様にして導電性ペーストを得た。評価方法も実施例と同様である。評価結果を表２に示す。
【００２３】
【表２】
2004193250.tif 000004
【００２４】
なお、本発明において、導電性フィラ及び高分子フィラの長さ及びアスペクト比は、導電性ペーストの硬化物のサンプルを作成し、その硬化物断面をＳＥＭ観察し、３０個以上無作為に選択したフィラの、長軸方向の長さと短軸方向の長さの測定結果より得た。サンプルはガラス板の上に適量の導電性ペーストを塗布し、硬化反応が終了するのに必要な熱量を加え、導電性ペーストを硬化させて得た。断面は従来公知の装置でサンプルを切断して露出させた。
また、各フィラの総体積の関係は、導電性ペーストの硬化断面に現れた各フィラの面積比より算出した
【００２５】
【発明の効果】
本発明の導電性ペーストは、低弾性な樹脂フィラを配合することで、導電性に優れるフレーク状の導電性フィラの塗布面と水平方向への配向が効率よく乱され、塗布面と垂直方向へ配向するフィラの割合が増加することによって、塗布面に対し垂直方向の導電性に優れ、さらに接続部の低弾性化による応力緩和性が優れており、支持基板への半導体素子、半導体装置及び電子部品の電気的な接合材料として好適であり、これを用いた半導体装置は接続抵抗と接続部の応力緩和性ともに優れている。
【図面の簡単な説明】
【図１】従来の導電性ペースト層の微細構造を示す断面図。
【図２】本発明の導電性ペースト層の微細構造を示す断面図。
【符号の説明】
１  導電性ペースト
２  導電性フィラ
３  樹脂フィラ
【図１】
2004193250.tif 000005
【図２】
2004193250.tif 000006